(57)【要約】【課題】検体に液体を接触させずに蛍光化したシアノアクリレート指紋が取得できると共に、検出精度の向上及び検出の容易化を促進することができる指紋検出方法の提供を目的とする。【解決手段】シアノアクリレートポリマー及び蛍光色素の混合物、又は蛍光色素を重合開始剤として重合したシアノアクリレートポリマー単体を加熱し、シアノアクリレート及び蛍光色素の混合ガスを生成する加熱工程と、この混合ガス雰囲気中に検体を曝す曝露工程と、シアノアクリレート及び蛍光色素が付着した検体の表面上に、紫外線を照射する紫外線照射工程と、紫外線を照射された検体表面上の蛍光色素を青色光で励起し、蛍光色素から発せられる蛍光化指紋像を撮影する撮影工程とを有する指紋検出方法である。蛍光色素として、好ましくはジメチルアミノベンズアルデヒド（ＤＭＡＢ）が用いられる。【選択図】図１
2010213837.tif 000002
【特許請求の範囲】
【請求項１】
シアノアクリレートポリマー及び蛍光色素の混合物、又は蛍光色素を重合開始剤として重合したシアノアクリレートポリマー単体を加熱し、シアノアクリレート及び蛍光色素の混合ガスを生成する加熱工程と、
シアノアクリレート及び蛍光色素の混合ガス雰囲気中に検体を曝す曝露工程と、
シアノアクリレート及び蛍光色素が付着した検体の表面上に、紫外線を照射する紫外線照射工程と、
紫外線を照射された検体表面上の蛍光色素を青色光で励起し、蛍光色素から発せられる蛍光化指紋像を撮影する撮影工程と
を有する指紋検出方法。
【請求項２】
上記撮影工程において、検体表面上の蛍光色素が付着していない部分から発せられる光線の少なくとも一部を遮断する請求項１に記載の指紋検出方法。
【請求項３】
上記撮影工程によって得られた蛍光化指紋像を調整及び解析する画像処理工程を更に含む請求項１又は請求項２に記載の指紋検出方法。
【請求項４】
上記曝露工程においてシアノアクリレート及び蛍光色素の混合ガス雰囲気中に検体を曝した後、検体の表面上に酢酸水溶液を塗布する薬剤塗布工程を更に有する請求項１、請求項２又は請求項３に記載の方法。
【請求項５】
上記加熱工程における加熱温度を１３０℃以上２４０℃以下に制御する請求項１から請求項４のいずれか１項に記載の指紋検出方法。
【請求項６】
上記加熱工程における加熱温度を１３０℃以上１７５℃以下の第１温度域及び１７５℃以上２４０℃以下の第２温度域の２段階に保持するよう制御する請求項１から請求項５のいずれか１項に記載の指紋検出方法。
【請求項７】
上記蛍光色素として、下記化学式（１）で示される化合物を用いる請求項１から請求項６のいずれか１項に記載の指紋検出方法。
【化１】
2010213837.tif 000007
［上記化学式（１）において、Ｒ１及びＲ２は炭素数１〜３のアルキル基であり、Ｒ３はアルデヒド基又は末端にアルデヒド基を持つ炭素数１〜６のアルキル基若しくはアルケニル基である。］
【請求項８】
上記化学式（１）で示される化合物が、ジメチルアミノベンズアルデヒド（ＤＭＡＢ）である請求項７に記載の指紋検出方法。
【請求項９】
上記シアノアクリレートポリマーとして、粉体状のシアノアクリレートポリマーが用いられている請求項１から請求項８のいずれか１項に記載の指紋検出方法。
【発明の詳細な説明】
【技術分野】
【０００１】
本発明は、犯罪証拠品等の検体に残存する指紋を簡易かつ明瞭に検出することができる指紋検出方法に関し、詳細には、シアノアクリレート指紋に蛍光性を発現させて鮮明な潜在指紋の像を得ることができる指紋検出方法に関するものである。
【背景技術】
【０００２】
潜在指紋の検出は、犯罪者の割り出し、検挙、訴追等に必要な証拠物件となる犯罪捜査上重要な手段である。潜在指紋は、犯罪現場等に遺留された物品（検体）に指頭等の分泌質が付着して皮膚の隆起した部分（指紋隆線）の形状が転写されたものであり、主成分の水分、その他塩化ナトリウム等の塩分、乳酸、アミノ酸類、尿酸、脂質、タンパク質、ビタミン類などが含まれている。
【０００３】
従来の潜在指紋の検出方法は、上記潜在指紋含有成分との化学反応や物理的吸着反応などを利用するものであり、一般的に粉末法、液体法及び気体法に分けられる。
【０００４】
粉末法は、検体表面をアルミニウム粉末、酸化鉄粉末、白雲母粉、カオリン等を含ませた刷毛で軽く掃き、指紋隆線の成分である水分や脂肪分にアルミニウム粉末等を物理的に吸着させ、ゼラチン紙等に写し取る方法である。この方法は、合成皮革、布等のような表面が平滑でない検体の場合に鮮明な転写が困難になる、精密機器等の周辺の場合に電子回路や微細可動部分に余分な粉末が侵入してしまう、等の不都合がある。
【０００５】
液体法としては、例えばニンヒドリン法、ＤＦＯ法等が挙げられる。このニンヒドリン法やＤＦＯ法は、潜在指紋に少量含まれるアミノ酸との反応によって指紋を顕在化するため、検出感度があまり高くない。またこの液体法は、検体に液体を接触させるため、検体の汚損や指紋隆線の破壊を招来するおそれがあり、ＯＡ機器等のような液体との接触により故障を招来する検体には本質的に不向きである。
【０００６】
気体法には、シアノアクリレート法等があり、一般に弱い潜在指紋や変化しやすい検体に好適に使用されている。このシアノアクリレート法は、潜在指紋の主成分である水分を触媒として潜在指紋部分にシアノアクリレートを重合させ、指紋を顕在化させる方法であるが、潜在指紋部分に重合させたポリマーが透明又は白色であるため、判別が容易ではなく、写真撮影の高度な技術を要する。このシアノアクリレート法の不都合を改善すべく、シアノアクリレート処理の際又は処理後に蛍光色素を含む溶液に接触させる方法が開発されているが（例えば、特開昭６３−１６１９３９号公報、特開昭６３−１６１９４０号公報等参照）、液体法と同様に、検体の汚損や指紋隆線の破壊を招来するおそれがあり、電子機器等のような液体との接触により故障を招来する検体には適用が困難である。
【０００７】
また、上述したような蛍光色素を含む溶液を用いるシアノアクリレート法においては、検体に照射する光線の波長、蛍光色素の種類及び潜在指紋の質量等によっては、指紋が明瞭に視認されないことがある。例えば、検体の表面上に存在する潜在指紋に対して、蛍光色素としてジメチルアミノベンズアルデヒド（ＤＭＡＢ）を用い、紫外線によって蛍光色素を励起させた際には、一般的にバックグラウンドの青色に対して潜在指紋は青白色に視認されることになり、十分明瞭な指紋を観察することが困難な場合がある。また、ここで青色光等の紫外線領域以外の波長を有する励起光線を用いても、明瞭な指紋像を得ることはできない。
【０００８】
一方、例えば警察による犯罪事件などの捜査においては、鉄道等の交通機関の切符を多数採集し、潜在指紋の調査を進めることが一般的に行われている。ところが、シアノアクリレート法において、有機溶剤に蛍光色素を溶解させた溶液を用いる際、この有機溶剤と切符の感熱面とがほぼ全面的に反応して黒色化し、切符表面に付着した潜在指紋の視認が困難になる場合がある。従って、検体や指紋隆線の破損や消失のおそれが無く、向上した検出精度を有すると共に、好ましくは切符等の蛍光色素を含む検体上の潜在指紋を明瞭に検出することができる指紋検出方法の開発が望まれている。
【先行技術文献】
【特許文献】
【０００９】
【特許文献１】特開昭６３−１６１９３９号公報
【特許文献２】特開昭６３−１６１９４０号公報
【発明の概要】
【発明が解決しようとする課題】
【００１０】
本発明はこれらの不都合に鑑みてなされたものであり、検体に液体を接触させることなく蛍光化したシアノアクリレート指紋が取得できると共に、検出精度の向上及び検出の容易化を促進することができる指紋検出方法の提供を目的とするものである。
【課題を解決するための手段】
【００１１】
本発明者は、シアノアクリレート及び蛍光色素の混合ガスが潜在指紋に対して選択的に吸着された検体の表面上に、所定の時間に渡って紫外線を照射した後、検体表面上の蛍光色素を青色光で励起させて観察すると、蛍光色素が典型的には黄色から緑色までの波長の光線として視認され、明瞭で色彩のコントラストが良い蛍光化指紋像（蛍光色素から発せられる光線の像）が得られることを見出した。
【００１２】
その結果、上記課題を解決するためになされた発明は、
シアノアクリレートポリマー及び蛍光色素の混合物、又は蛍光色素を重合開始剤として重合したシアノアクリレートポリマー単体を加熱し、シアノアクリレート及び蛍光色素の混合ガスを生成する加熱工程と、
シアノアクリレート及び蛍光色素の混合ガス雰囲気中に検体を曝す曝露工程と、
シアノアクリレート及び蛍光色素が付着した検体の表面上に、紫外線を照射する紫外線照射工程と、
紫外線を照射された検体表面上の蛍光色素を青色光で励起し、蛍光色素から発せられる蛍光化指紋像を撮影する撮影工程と
を有する指紋検出方法である。
【００１３】
当該指紋検出方法では、シアノアクリレートポリマー及び蛍光色素の混合物（又は蛍光色素を重合開始剤として重合したシアノアクリレートポリマー単体）を適温で加熱することによって、安定的にシアノアクリレート及び蛍光色素の混合ガスを生成することができる。次いで、この混合ガス雰囲気中に検体を曝露することによって、潜在指紋の主成分である水分及び／又は油分を触媒として潜在指紋部分にシアノアクリレートを重合させ、同時に潜在指紋部分に選択的に蛍光色素を吸着させ、蛍光化したシアノアクリレート指紋（シアノアクリレート法で処理された指紋を意味する）を得ることができる。当該指紋検出方法によれば、検体に蛍光色素を含む液体を接触させることなく、色彩のコントラストが良い蛍光化指紋像を取得することができ、種々の検体を対象として簡易かつ高精度な指紋検出が可能となる。また、シアノアクリレート及び蛍光色素が付着した検体の表面上に紫外線を照射した後、この蛍光色素を青色光で励起し、そこから発せられる光線を撮影することによって、典型的には蛍光色素を含まない背景は黒色に視認されるのに対して、蛍光色素が付着した箇所は黄色から緑色までの波長の光線として視認される。そのため、明瞭で色彩のコントラストが良い蛍光化指紋像を取得することが可能となり、検出精度が更に向上する。
【００１４】
当該指紋検出方法においては、上記撮影工程において、検体表面上の蛍光色素が付着していない部分から発せられる光線（すなわち、検体表面上の蛍光色素から発せられる波長以外の波長を有する光線）の少なくとも一部を遮断することが好ましい。このように、検体表面上の蛍光色素が付着していない部分、すなわち潜在指紋が存在する箇所以外の部分から発せられる光線の少なくとも一部を遮断することによって、より鮮明な指紋を検出でき、詳細に指紋の観察・検証を行うことが可能となる。
【００１５】
さらに、当該方法は、上記撮影工程によって得られた蛍光化指紋像を調整及び解析する画像処理工程を更に含んでいてよい。このように撮影工程によって得られた蛍光化指紋像に対して、例えば部分的な拡大処理、明度及び彩度の調整処理などを行ったり、他の指紋との比較分析を行うなどの解析処理を行うことによって、指紋がより詳細に分析でき、ひいては犯罪等の捜査の進展に資することが可能となる。
【００１６】
例えば鉄道の切符などの表面に蛍光色素を含む検体に対して当該方法を適用する場合には、上記曝露工程においてシアノアクリレート及び蛍光色素の混合ガス雰囲気中に検体を曝した後（すなわち、上記曝露工程又は上記紫外線照射工程の後であり、かつ上記撮影工程の前の段階において）、検体の表面上に酢酸水溶液を塗布する薬剤塗布工程を行うことが好ましい。上述のように、シアノアクリレート法において、有機溶剤に蛍光色素を溶解させた溶液を用いる際には、この有機溶剤と切符の感熱面とがほぼ全面的に反応して黒色化してしまうため、切符表面に付着した潜在指紋の視認が困難である。しかし、検体の表面上に酢酸水溶液を塗布することによって、シアノアクリレートでコーティングされていない感熱面上の箇所のみが酢酸と反応して蛍光が減衰し、結果的に、蛍光化指紋像がそれ以外の箇所に対して明瞭に区別されて視認可能となる。
【００１７】
上記加熱工程における加熱温度は、１３０℃以上２４０℃以下に制御することが好ましい。加熱工程において、シアノアクリレートポリマー及び蛍光色素の混合物、又は蛍光色素を重合開始剤として重合したシアノアクリレートポリマー単体を、上記の温度範囲に制御して加熱することによって、比較的低温でかつ安定的にシアノアクリレート及び蛍光色素の混合ガスを生成することができる。
【００１８】
また、上記加熱工程における加熱温度を１３０℃以上１７５℃以下の第１温度域及び１７５℃以上２４０℃以下の第２温度域の２段階に保持するよう制御することは好ましい。このように加熱工程における加熱温度を２段階に保持するよう制御することで、加熱温度が１３０℃以上１７５℃以下の第１温度域で主にシアノアクリレートポリマーを解重合及びガス化し、加熱温度が１７５℃以上２４０℃以下の第２温度域で主に蛍光色素をガス化することができ、結果としてガス化の安定性及び温度管理等の取扱の容易性を促進することができる。
【００１９】
上記蛍光色素としては、下記化学式（１）で示される化合物を用いるとよい。これらの化合物は、蒸気圧が比較的高く、かつ熱安定性が良好であるため、蛍光色素ガスを容易かつ安定的に生成することができ、さらに潜在指紋部分に選択的に吸着し、潜在指紋部分を効果的に蛍光化することができる。
【００２０】
【化１】
2010213837.tif 000003
［上記化学式（１）において、Ｒ１及びＲ２は炭素数１〜３のアルキル基であり、Ｒ３はアルデヒド基又は末端にアルデヒド基を持つ炭素数１〜６のアルキル基若しくはアルケニル基である。］
【００２１】
上記化学式（１）で示される化合物としては、ジメチルアミノベンズアルデヒド（ＤＭＡＢ）が好ましい。かかるジメチルアミノベンズアルデヒドは、ガス化が比較的容易であり、潜在指紋部分に選択的に吸着し、潜在指紋部分のみを効果的に蛍光化することができる。
【００２２】
当該方法においては、上記シアノアクリレートポリマーとして、粉体状のシアノアクリレートポリマーを用いることが好ましい。このように粉体状のシアノアクリレートポリマーを用いることで、蛍光色素との混合の容易性及び均一性が向上し、加熱ガス化の際に効率的に解重合を生じさせることができる。そのため、当該手段によれば、ガス化の安定性及び容易性、シアノアクリレート及び蛍光色素の混合ガスの濃度均一性、温度管理等の取扱の容易性などをさらに促進することができる。
【００２３】
なお、本発明において、「紫外線」は約１ｎｍから約４００ｎｍまでの波長を有する電磁波であり、その中でも「近紫外線」は、約３００ｎｍから約４００ｎｍまでの波長を有する電磁波を意味する。紫外線は、一般的には「ＵＶ」とも称される。また、「青色光」は、可視光のうち青の色感覚を与え、約４２０ｎｍから約４９０ｎｍの範囲の波長をもつ光線を意味する。蛍光色素に対して青色光を照射して励起させることは、一般的に「Ｂ励起」と言われている。また、本発明において、「撮影」とは、指紋から発せられた蛍光化指紋像を電子情報の形式で観察可能な状態にする行為を意味する。すなわち、ここで言う「撮影」とは、例えば、写真や電子媒体の形式で保存する場合に限らず、観察・検証を目的として一時的にデジタルカメラや電子計算機のスクリーン上に映し出すような場合も含むものとする。
【発明の効果】
【００２４】
以上説明したように、本発明の指紋検出方法によれば、検体に蛍光色素を含む液体を接触させることなく、色彩のコントラストが良い蛍光化指紋像を取得することができ、簡易かつ高精度な指紋検出が可能となる。また、当該方法によれば、シアノアクリレート及び蛍光色素が付着した検体の表面上に紫外線を照射し、この蛍光色素を青色光で励起することによって、明瞭かつ色彩のコントラストが良い蛍光化指紋像を取得することが可能となり、検出精度が更に向上する。さらに、切符等の表面に蛍光色素を含む検体に対して本発明の指紋検出方法を適用する場合にも、検体の表面上に酢酸水溶液を塗布することによって、蛍光化指紋像がそれ以外の箇所に対して明瞭に区別されて視認可能となる。
【図面の簡単な説明】
【００２５】
【図１】本発明の一実施形態に係る指紋検出方法を示すフロー図である。
【図２】図１の指紋検出方法を行うための指紋検出装置を示す模式的斜視図である。
【図３】図１の指紋検出方法とは異なる実施形態に係る指紋検出方法を示すフロー図である。
【図４】ＤＭＡＢの熱分析（ＴＧ−ＤＴＡ）結果を示すグラフである。
【図５】シアノアクリレートポリマー粉末の熱分析（ＴＧ−ＤＴＡ）結果を示すグラフである。
【図６】ＤＭＡＢを重合開始剤としたシアノアクリレートポリマーの熱分析（ＴＧ−ＤＴＡ）結果を示すグラフである。
【図７】シアノアクリレートポリマー粉末とＤＭＡＢとの混合物の熱分析（ＴＧ−ＤＴＡ）結果を示すグラフである。
【図８】シアノアクリレートポリマー粉末とＤＭＡＢとの混合物について、ＤＭＡＢの配合比と解重合開始温度（ガス化開始温度）との関係を示すグラフである。
【図９（ａ）】指紋検出実験１で得られた指紋検出画像である。
【図９（ｂ）】指紋検出実験１で得られた指紋検出画像である。
【図１０（ａ）】指紋検出実験２で得られた指紋検出画像である。
【図１０（ｂ）】指紋検出実験２で得られた指紋検出画像である。
【図１０（ｃ）】指紋検出実験２で得られた指紋検出画像である。
【図１１（ａ）】指紋検出実験３で得られた指紋検出画像である。
【図１１（ｂ）】指紋検出実験３で得られた指紋検出画像である。
【図１１（ｃ）】指紋検出実験３で得られた指紋検出画像である。
【図１２（ａ）】指紋検出実験４で得られた指紋検出画像である。
【図１２（ｂ）】指紋検出実験４で得られた指紋検出画像である。
【図１２（ｃ）】指紋検出実験４で得られた指紋検出画像である。
【図１２（ｄ）】指紋検出実験４で得られた指紋検出画像である。
【発明を実施するための形態】
【００２６】
以下、適宜図面を参照しつつ本発明の実施の形態を詳説する。
【００２７】
図１の指紋検出方法は、加熱工程ＳＴＰ１、曝露工程ＳＴＰ２、紫外線照射工程ＳＴＰ３、撮影工程ＳＴＰ４及び画像処理工程ＳＴＰ５を有している。
【００２８】
加熱工程ＳＴＰ１は、シアノアクリレートポリマー及び蛍光色素の混合物を加熱し、シアノアクリレート及び蛍光色素の混合ガスを生成する工程である。この加熱工程ＳＴＰ１の加熱により、シアノアクリレートポリマーは下記化学式（２）に示すように解重合及びガス化し、蛍光色素もガス化する。
【００２９】
【化２】
2010213837.tif 000004
【００３０】
従来のシアノアクリレート法のように非常に活性が高いシアノアクリレートモノマーを使う場合には温度管理等が複雑であるが、当該指紋検出方法のようにシアノアクリレートポリマーを用いると、温度管理等の取扱性、安定性等が向上する。また、シアノアクリレートポリマーに蛍光色素を混合することで、シアノアクリレートポリマーの解重合及びガス化温度が低下し、良好な温度分解性を発現することができる。
【００３１】
上記シアノアクリレートポリマーは、シアノアクリレート（モノマー）を水分、塩基性成分等を重合開始剤としてアニオン重合させることで形成される。具体的には、シアノアクリレートモノマーに含水エタノール等を添加し、所定時間放置して硬化させることで形成することができる。
【００３２】
上記シアノアクリレートとしては、具体的にはメチル−２−シアノアクリレート、エチル−２−シアノアクリレート、ｎ−プロピル−２−シアノアクリレート、ｉ−プロピル−２−シアノアクリレート、ｎ−ブチル−２−シアノアクリレート、ｉ−ブチル−２−シアノアクリレート、アミル−２−シアノアクリレート、ｎ−ヘキシル−２−シアノアクリレート、ｎ−オクチル−２−シアノアクリレート、２−エチルヘキシル−２−シアノアクリレート、アリル−２−シアノアクリレート、ペンジル−２−シアノアクリレート、プロパルギル−２−シアノアクリレート、メトキシメチル−２−シアノアクリレート、メトキシエチル−２−シアノアクリレート、メトキシプロピル−２−シアノアクリレート、エトキシエチル−２−シアノアクリレート、メトキシブチル−２−シアノアクリレート、テトラヒドロフルフリル−２−シアノアクリレート、２−クロロエチル−２−シアノアクリレート、２−クロロエトキシエチル−２−シアノアクリレート、２，２，２−トリフルオロエチル−２−シアノアクリレート、シクロヘキシル−２−シアノアクリレート等が挙げられる。これらの化合物の１種又は２種以上を混合して使用することができる。これらの中でも、メチル−２−シアノアクリレート、エチル−２−シアノアクリレート、ｎ−プロピル−２−シアノアクリレート、ｉ−プロピル−２−シアノアクリレートが、解重合した２−シアノアクリレート単量体の指紋付着性の観点から好ましい。
【００３３】
またシアノアクリレートとして、市販されているシアノアクリレート系瞬間接着剤を使用することができる。つまり、シアノアクリレートには、市販の瞬間接着剤中に配合されているような亜硫酸ガス、ハイドロキノンなどの安定剤、ポリアルキレングリコール、クラウンエーテルなどの重合促進剤、ポリメチルメタクリレート、セルロースエステル類、シリカなどの増粘剤、チクソトロピック性付与剤等を配合することが可能である。
【００３４】
上記シアノアクリレートポリマーとしては、粉体状のシアノアクリレートポリマーを用いるとよい。このように粉体状のシアノアクリレートポリマーを用いることで、蛍光色素との混合の容易性及び均一性が向上し、加熱ガス化の際に効率的に解重合を生じさせることができる。そのため、粉体状のシアノアクリレートポリマーを用いることで、ガス化の安定性及び容易性、シアノアクリレート及び蛍光色素の混合ガスの濃度均一性、温度管理等の取扱の容易性などをさらに促進することができる。このシアノアクリレートポリマーの粉末の製造方法としては、特に限定されず、例えばシアノアクリレートポリマー硬化物をアセトンに溶解後、アセトン溶液をメタノールにより再沈殿させ、吸引濾過及び減圧乾燥させることにより製造することができる。
【００３５】
上記蛍光色素としては、上記化学式（１）で示される化合物が好ましい。これらの化合物は、蒸気圧が比較的高く、かつ熱安定性が良好であるため、蛍光色素ガスを容易かつ安定的に生成することができ、さらに潜在指紋部分に選択的に吸着し、潜在指紋部分を効果的に蛍光化することができる。
【００３６】
上記化学式（１）で示される化合物としては、具体的にはジメチルアミノベンズアルデヒド、ジエチルアミノベンズアルデヒド、ジプロピルアミノベンズアルデヒド、ジメチルアミノシンナムアルデヒド、ジエチルアミノシンナムアルデヒド、ジプロピルアミノシンナムアルデヒド、５−（４−ジメチルアミノ−フェニル）−ペンタ−２，４−ジエナール、５−（４−ジエチルアミノ−フェニル）−ペンタ−２，４−ジエナール、５−（４−ジプロピルアミノ−フェニル）−ペンタ−２，４−ジエナール等が挙げられる。これらの化合物からなる群より選択される１種又は２種以上を用いることができる。
【００３７】
蛍光色素としては、ジメチルアミノベンズアルデヒド（ＤＭＡＢ）が好ましい。かかるジメチルアミノベンズアルデヒドは、蒸気圧が比較的高く、かつ熱安定性が良好である。また、ジメチルアミノベンズアルデヒドは、特に解重合したシアノアクリレート単量体との同伴性が良好である。そのため、ジメチルアミノベンズアルデヒドは、蛍光色素ガスを容易かつ安定的に生成することができると共に、潜在指紋部分に選択的に吸着し、潜在指紋部分を効果的に蛍光化することができる。
【００３８】
上記シアノアクリレートポリマーに対する蛍光色素の配合比（質量基準）の下限としては、０．２５が好ましく、０．５が特に好ましい。一方、蛍光色素の配合比の上限としては、１．２５が好ましく、１が特に好ましい。蛍光色素の配合比が上記の下限より小さいと、シアノアクリレートポリマーの解重合とガス化温度を低下させる効果が小さくなり、加えてシアノアクリレート指紋の蛍光化の程度が低下し、鮮明な指紋画像の取得が困難になるおそれがある。一方、蛍光色素の配合比が上記上限を超えると、潜在指紋へのシアノアクリレートの重合量が低下し、加えてシアノアクリレートポリマーの解重合及びガス化温度を低下させる効果及びシアノアクリレート指紋の蛍光化が頭打ちになる。
【００３９】
加熱工程ＳＴＰ１における加熱温度は、１３０℃以上２４０℃以下に制御することが好ましい。加熱温度をこのような範囲に制御することによって、シアノアクリレートポリマーの解重合及びガス化と蛍光色素のガス化とを比較的低温でかつ安定的に生じさせることができる。また、加熱工程ＳＴＰ１における加熱温度は、１３０℃以上１７５℃以下の第１温度域及び１７５℃以上２４０℃以下の第２温度域の２段階に保持するよう制御してもよい。このように加熱温度を２段階に保持するよう制御することによって、加熱温度が１３０℃以上１７５℃以下の第１温度域で主にシアノアクリレートポリマーを解重合及びガス化し、加熱温度が１７５℃以上２４０℃以下の第２温度域で主に蛍光色素をガス化することができ、結果としてガス化の安定性及び温度管理等の取扱の容易性を促進することができる。
【００４０】
曝露工程ＳＴＰ２は、加熱工程ＳＴＰ１で生成したシアノアクリレート及び蛍光色素の混合ガス雰囲気中に検体を曝す工程である。この曝露工程ＳＴＰ２により、上記化学式（１）に示すように潜在指紋の主成分である水分を触媒として検体上の潜在指紋部分にシアノアクリレートが重合（再重合）し、同時に潜在指紋部分に選択的に蛍光色素が吸着し、蛍光化したシアノアクリレート指紋を形成することができる。曝露工程ＳＴＰ２は、一般的には検体を収納したケース内にシアノアクリレート及び蛍光色素の混合ガスを充満させることで行われるが、ハンディーヒューマー等を用いて検体にシアノアクリレート及び蛍光色素の混合ガスを直接噴霧することも可能である。指紋の検出対象である検体は、特に限定されるものではなく、例えばアルミホイル、買い物袋、感熱紙等の種々のものが適用される。
【００４１】
紫外線照射工程ＳＴＰ３は、曝露工程ＳＴＰ２で得られたシアノアクリレート及び蛍光色素が付着した検体の表面上に、紫外線を照射する工程である。ここで用いられる紫外線の波長は特に限定されるものではないが、後の撮影工程において青色光で励起することによって鮮明な蛍光化指紋像を取得できるような電磁波でなければならない。本工程に用いられる紫外線は、典型的には、約３００ｎｍから約４００ｎｍまでの波長を有する近紫外線であってよい。
【００４２】
紫外線照射工程ＳＴＰ３に用いる紫外線を照射する装置は公知のものを用いることができ、所定波長の紫外線を発することができるものであれば特に限定されるものではない。そのような紫外線照射源として、キセノンランプ、水銀ランプ、重水素ランプ、タングステン−ヨウ素ランプ、レーザー光照射装置、ＬＥＤランプなどを用いることができる。紫外線照射工程ＳＴＰ３において必要な紫外線の照射時間は、対象となる検体によって大幅に異なるが、少なくとも３０秒間行うことが好ましい。紫外線の照射時間は、典型的には少なくとも１０分間であり、検体によっては２０分間以上であってよい。蛍光化シアノアクリレート指紋に対して、このような時間に渡って紫外線を照射した後には、後述する撮影工程において蛍光色素を青色光で励起することによって、黄色から緑色までの波長を有する蛍光色の光線が明瞭に視認可能な状態となる。対象となる検体に必要とされる紫外線の照射時間が不足している場合には、続く撮影工程で得られる蛍光化指紋像の明瞭性が低下することがある。
【００４３】
撮影工程ＳＴＰ４は、紫外線照射工程ＳＴＰ３で紫外線を照射した蛍光化シアノアクリレート指紋を青色光で励起させて撮影し、その画像を取得する工程である。この撮影工程ＳＴＰ４の具体的な方法としては、特に限定されるものではなく、公知の方法が採用される。撮影工程ＳＴＰ４は、一般的には、検体上の蛍光化シアノアクリレート指紋を青色光で照明し、Ｂ励起させてデジタルカメラ、アナログカメラ等で撮影する。このような撮影装置をパーソナルコンピューターに接続して、撮影作業を制御することが好ましい。青色光の励起光源としては、紫外線照射工程ＳＴＰ３において紫外線照射源として例示したものと同様のものを用いることができる。
【００４４】
好ましい蛍光色素の一つであるジメチルアミノベンズアルデヒド（ＤＭＡＢ）は通常、最適励起波長が３３０ｎｍ〜３８０ｎｍ、吸収極大が３４０ｎｍ付近であり、近紫外線によって励起（ＵＶ励起）される性質を有するため、励起光源としては、例えばＵＶ−Ｌａｍｐ励起光などが用いられる。しかし、上記の紫外線照射工程ＳＴＰ３において、検体上の蛍光化シアノアクリレート指紋に対して紫外線を照射することによって、驚くべきことに、ジメチルアミノベンズアルデヒドの最適励起波長が３３０ｎｍ〜４９０ｎｍにまで広がり、それにより青色光で励起（Ｂ励起）される性質を有することになる。その結果、このように紫外線を照射した検体上の蛍光化シアノアクリレート指紋が存在する箇所のジメチルアミノベンズアルデヒドによる蛍光色が鮮明に得られる。この状態のジメチルアミノベンズアルデヒドは、紫外線で励起することによっても蛍光色が視認可能であるが、青色光によって励起した場合には、紫外線によって励起した場合と比較して格段に鮮明な蛍光色の像を得ることができる。このような現象は、ジメチルアミノベンズアルデヒドのみに限定されない。この撮影工程ＳＴＰ４によって得られる蛍光化シアノアクリレート指紋の画像において、典型的には、検体上の蛍光色素を含まない背景箇所は黒色に視認されるのに対して、蛍光色素が付着した箇所は黄色から緑色までの波長の光線（約５００〜６００ｎｍの波長の光線）として視認される。従って、明瞭で色彩のコントラストが良い蛍光化指紋像を取得することが可能となり、検出精度が更に向上する。
【００４５】
画像処理工程ＳＴＰ５は、撮影工程ＳＴＰ４で取得された蛍光化シアノアクリレート指紋の画像に対して種々の画像処理を施し、色彩のコントラストが良い鮮明な指紋像を得る工程である。この画像処理工程ＳＴＰ５での具体的な画像処理方法としては特に限定されず、公知の方法が採用される。例えば、画像処理工程ＳＴＰ５での画像処理方法として、部分的な拡大処理、明度及び彩度の調整処理、ＲＧＢ成分への分離、所定の成分の抽出、モノクロ化、反転処理等を施すとよく、かかる一連の画像処理によって、色彩のコントラストが良い鮮明な指紋を取得したり、他の指紋との比較分析などの詳細な解析・分析処理を行うことができる。デジタルカメラ、アナログカメラ等の撮影装置をパーソナルコンピューターに接続し、モニター上で画像を観察しながら調整処理等を行うことが好ましい。シャープカットフィルターは、例えばガラス中に分散させた光吸収物質により透過波長を制御する光学素子であって、ある波長以下の光をできるだけ遮断し、これより長波長の光をなるべく完全に透過させるものであってよい。上記の典型例では、蛍光色素が付着した箇所から発せられる約５００ｎｍ以上の波長の光線がほぼ完全に透過され、それ以下の大きさの波長の光線が可能な限り遮断される機能を有するシャープカットフィルターを用いるとよい。
【００４６】
本実施形態の指紋検出方法を行うための指紋検出装置の一例が図２に示される。この指紋検出装置は、ケース１、加熱部２及び制御部３を主に備えており、検体上に付着した潜在指紋から蛍光化シアノアクリレート指紋を形成するものである。
【００４７】
ケース１は、直方体状の箱であって、側壁及び底壁からなる本体４と、この本体４の開口部を塞ぐ蓋体５とを備えている。蓋体５は、本体４の開口部と略同一の形状の平板部６と、この平板部６の一辺にヒンジ等で回動自在に係合する縁部７とを有している。この平板部６は、本体４の一側壁の上端縁にヒンジ等で回動自在に取り付けられている。縁部７は、先端部に一対のフック８を有しており、このフック８で平板部６が取り付けられる本体４の側壁と対向する側壁の外面に係止可能に構成されている。このような構造のケース１は、本体４に蓋体５を被せて係止することで、所定の気密性を有している。
【００４８】
ケース１の内部は、上部の検体収納部９と下部の機器収納部１０とからなり、この検体収納部９及び機器収納部１０間に隔壁１１が取り外し可能に載置されている。この隔壁１１は、通気性を有しており、例えば複数の貫通孔を有する板体や金属製の網などが用いられる。ケース１の形成材料としては、所定の耐熱性を有していれば特に限定されるものではなく、例えば、アルミニウム合金、銅合金等の金属や、ポリエチレンテレフタレート、ポリブチレンテレフタレート等のエンジニアリングプラスチックが用いられる。なお、図示していないが、ケース１の側壁には、内部の観察が可能になるよう透明域を設けるとよい。
【００４９】
加熱部２は、ケース１の機器収納部１０に設置されており、シアノアクリレートポリマー及び蛍光色素の混合物を加熱し、シアノアクリレート及び蛍光色素の混合ガスを生成するものである。加熱部２における具体的な加熱手段としては、載置した容器内のシアノアクリレートポリマー及び蛍光色素の混合物が加熱できれば特に限定されるものではなく、公知のヒーター等が用いられ、例えば電気加熱方式、誘導加熱方式、高周波加熱方式、赤外線加熱方式等の加熱方式が採用される。制御部３は、ケース１の機器収納部１０に設置されており、加熱部２の加熱温度を制御するものである。制御部３は、温度コントロールユニット及び操作パネルを有している。制御部３の制御方法は、特に限定されず、シーケンス制御、フィードバック制御等が採用される。
【００５０】
この指紋検出装置の使用例を以下に説明する。まず、シアノアクリレートポリマー及び蛍光色素の混合物をアルミ皿等に入れて加熱部２に載置し、隔壁１１を検体収納部９及び機器収納部１０間に設置し、ケース１の検体収納部９に検体を入れ、蓋体５を閉じて本体４に締結する。そして、制御部３により、加熱部２の加熱温度、加熱時間等を設定し、加熱部２によって、シアノアクリレートポリマー及び蛍光色素の混合物を加熱し、加熱部２の加熱温度を１３０℃以上２４０℃以下の所定温度範囲に制御する。このようにシアノアクリレートポリマー及び蛍光色素を加熱することで、シアノアクリレートポリマーの解重合及びガス化並びに蛍光色素のガス化を安定的かつ効果的に生じさせ、生成されたシアノアクリレート及び蛍光色素の混合ガスを隔壁１１を介してケース１の検体収納部９に充満させることができる。シアノアクリレート及び蛍光色素の混合ガスが満たされたケース１の検体収納部９内で、潜在指紋の主成分である水分を触媒として検体上の潜在指紋部分にシアノアクリレートを重合（再重合）させ、同時に潜在指紋部分に選択的に蛍光色素を吸着させ、蛍光化したシアノアクリレート指紋を形成することができる。
【００５１】
本実施形態に係る指紋検出方法によれば、検体に蛍光色素を含む液体を接触させずに、検体上に付着した潜在指紋から蛍光化シアノアクリレート指紋を生成し、色彩のコントラストが良好な蛍光化指紋像を取得することができ、多種の検体を対象として簡易かつ高精度な指紋検出が可能となる。また、指紋検出において、検出後に元の状態にもどす（還元する）必要がある場合がある。当該指紋検出方法によれば、潜在指紋上にシアノアクリレートと蛍光色素とが併存し、シアノアクリレートポリマーの接着性が低下することから、通常のシアノアクリレート法での指紋検出より還元性が向上する。
【００５２】
図３の指紋検出方法は、加熱工程ＳＴＰ１、曝露工程ＳＴＰ２、紫外線照射工程ＳＴＰ３、薬剤塗布工程ＳＴＰ４、撮影工程ＳＴＰ５及び画像処理工程ＳＴＰ６を有している。図３の指紋検出方法においては、上記実施形態と同様の指紋検出装置及び方法を用いることができる。
【００５３】
本実施形態の加熱工程ＳＴＰ１、曝露工程ＳＴＰ２、紫外線照射工程ＳＴＰ３は、上記実施形態におけるこれらの工程と同じであるから、ここでは説明を省略する。ただし、検体としては、感熱面上に潜在指紋を有する鉄道の切符（感熱面の表面に蛍光色素を含むもの）を用いることとする。
【００５４】
薬剤塗布工程ＳＴＰ４は、紫外線照射工程ＳＴＰ３において蛍光化シアノアクリレート指紋に紫外線を照射した後、検体（切符）の感熱面の表面上に酢酸水溶液を塗布する工程である。酢酸としては市販のものを用いてよい。酢酸水溶液の濃度は５質量％以上８０質量％以下であってよく、好ましくは１０質量％以上７０質量％以下、さらに好ましくは２０質量％以上６０質量％以下とすることができる。このような濃度範囲の酢酸水溶液を検体上に塗布することによって、後述する撮影工程ＳＴＰ５において蛍光化指紋像の明瞭化効果をさらに高めることができる。酢酸水溶液の塗布方法は、特に限定されないが、酢酸水溶液をスプレーで噴霧状に吐出させて検体上に塗布する方法や、指紋検出装置の内部で酢酸水溶液を適当な温度に加熱することによって気化させて、その雰囲気中に検体を曝す方法を用いることができる。
【００５５】
撮影工程ＳＴＰ５は、薬剤塗布工程ＳＴＰ４で酢酸水溶液を塗布した蛍光化シアノアクリレート指紋を青色光で励起させて撮影し、その画像を取得する工程である。一般的に、感熱面の表面に蛍光色素を含む切符は、シアノアクリレート法において蛍光色素を含む溶液を用いる際、切符の蛍光色素も同時に照射光線によって励起されてしまうため、切符表面に付着した潜在指紋の明瞭な視認が困難になる場合がある。しかし、上記のように、蛍光化シアノアクリレート指紋に紫外線を照射した後、切符感熱面の表面上に酢酸水溶液を塗布したものを青色光で励起させた場合には、蛍光化指紋像がそれ以外の箇所に対して明瞭に区別されて視認可能となり、指紋の検出精度が顕著に向上する。これは、検体の表面上に酢酸水溶液を塗布することによって、シアノアクリレートでコーティングされていない感熱面上の箇所のみ（すなわち潜在指紋が存在しない感熱面上の箇所のみ）が酢酸と反応して蛍光が減衰し、結果的に、蛍光化指紋像がそれ以外の箇所に対して明瞭に区別されて視認可能となるためである。撮影工程ＳＴＰ５は、上記の実施形態の場合と同様に、一般的には、検体上の蛍光化シアノアクリレート指紋を青色光で照明し、Ｂ励起させてデジタルカメラ、アナログカメラ等で撮影する。
【００５６】
画像処理工程ＳＴＰ６は、撮影工程ＳＴＰ５で取得された蛍光化シアノアクリレート指紋の画像に対して種々の画像処理を施し、色彩コントラストが良い鮮明な指紋像を得る工程である。画像処理工程ＳＴＰ６においては、上記の実施形態の場合と同様に、例えば、部分的な拡大処理、明度及び彩度の調整処理、ＲＧＢ成分への分離、所定の成分の抽出、モノクロ化、反転処理等を施すとよい。
【００５７】
本実施形態に係る指紋検出方法によれば、鮮明な指紋を検出することが困難である切符の感熱面上に付着した潜在指紋から蛍光化シアノアクリレート指紋を生成し、明瞭な蛍光化指紋像を取得することができ、高精度な指紋検出が可能となる。本実施形態の指紋検出方法の検体は、鉄道の切符に限定されるものではなく、感熱面の表面上に蛍光色素を含む検体に広く有効に適用されうる。なお、薬剤塗布工程ＳＴＰ４における酢酸水溶液の切符感熱面への塗布は、紫外線照射工程ＳＴＰ３と撮影工程ＳＴＰ５の間に行う替わりに、曝露工程ＳＴＰ２と紫外線照射工程ＳＴＰ３の間の工程として行ってもよい。
【００５８】
本発明の指紋検出方法は、シアノアクリレートポリマー及び蛍光色素の混合物に替え、蛍光色素を重合開始剤として重合したシアノアクリレートポリマー単体を使用することができる。重合開始剤として蛍光色素を添加したシアノアクリレートポリマーは、加熱による解重合の効率が向上し、比較的低温で安定的にシアノアクリレート及び蛍光色素の混合ガスを生成することができる。例えば、蛍光色素であるジメチルアミノベンズアルデヒドを重合開始剤として重合したシアノアクリレートポリマーは、下記化学式（３）に示される。
【００５９】
【化３】
2010213837.tif 000005
【００６０】
重合開始剤として蛍光色素であるジメチルアミノベンズアルデヒドを用いたシアノアクリレートポリマーの加熱による解重合の推定反応機構を、下記化学式（４）に示す。この化学式（４）に示すように、重合開始剤としてジメチルアミノベンズアルデヒドを用いたシアノアクリレートポリマーは、極めて良好な温度分解性を有し、加熱により比較的低温で安定的にジメチルアミノベンズアルデヒドガスとシアノアクリレートモノマーガスを生成することができる。
【００６１】
【化４】
2010213837.tif 000006
【実施例】
【００６２】
以下、実施例に基づき本発明を詳述するが、この実施例の記載に基づいて本発明が限定的に解釈されるものではない。
【００６３】
〈ＤＭＡＢのガス化温度の測定〉
ジメチルアミノベンズアルデヒド（ＤＭＡＢ）について、熱分析（ＴＧ−ＤＴＡ）を行い、ガス化温度を計測した。その結果を図４に示す。図示するように、ＤＭＡＢは１７０℃付近から急激なガス化が始まることが確認できる。
【００６４】
〈シアノアクリレートポリマーの解重合及びガス化温度の測定〉
２−エチルシアノアクリレート１０ｇに１％含水メタノール３ｍｌ添加して重合させ、１日以上放置し硬化させ、その硬化物をアセトンに溶解後、アセトン溶液をメタノールにより再沈殿させ、吸引濾過後、減圧乾燥させることで、２−エチルシアノアクリレートポリマー粉末を作成した。この２−エチルシアノアクリレートポリマー粉末について、熱分析（ＴＧ−ＤＴＡ）を行い、ガス化温度を計測した。その結果を図５に示す。図５に示すように、シアノアクリレートポリマーは、２００℃を超えるあたりからモノマーに解重合・ガス化することが確認できる。
【００６５】
〈ＤＭＡＢを重合開始剤としたシアノポリマーの解重合及びガス化温度の測定〉
重合開始剤としてジメチルアミノベンズアルデヒド（ＤＭＡＢ）をアセトン溶媒中でシアノアクリレートモノマーを重合させ、上記化学式（２）に示すシアノアクリレートポリマーを作成した。ＤＭＡＢを重合開始剤としたシアノアクリレートポリマーについて熱分析（ＴＧ−ＤＴＡ）を行い、解重合開始温度（ガス化開始温度）を計測した。その結果を図６に示す。図示するように、ＤＭＡＢを重合開始剤としたシアノアクリレートポリマーは、解重合開始温度（ガス化開始温度）が２００℃から約１４０℃に顕著に低下することが確認できる。
【００６６】
〈シアノポリマー粉末にＤＭＡＢを混合した場合の解重合及びガス化温度の測定〉
上述の２−エチルシアノアクリレートポリマー粉末に、ジメチルアミノベンズアルデヒド（ＤＭＡＢ）を混合した混合物（配合比＝１）について、熱分析（ＴＧ−ＤＴＡ）を行い、解重合開始温度（ガス化開始温度）を計測した。その結果を図７に示す。図示するように、シアノアクリレートポリマー粉末にＤＭＡＢを混合した場合、解重合開始温度（ガス化開始温度）が２００℃から約１３０℃に顕著に低下し、極めて良好な温度分解性を示すことが確認できる。これは、加熱の過程で上述の化学式（３）に示すような解重合や再重合を含んだ反応が生じ、結果的に解重合温度を下げるという効果が得られたものと推定される。
【００６７】
また、上述の２−エチルシアノアクリレートポリマー粉末とＤＭＡＢとの混合物について、配合比を変えて熱分析（ＴＧ−ＤＴＡ）を行い、解重合開始温度（ガス化開始温度）を計測した。その結果を図８に示す。図８に示すように、ＤＭＡＢの配合比が増加するほどガス化開始温度が低下し、良好な温度分解性を示すことが確認できる。具体的にはシアノアクリレートポリマーに対するＤＭＡＢの配合比が０．２５以上１以下、特に０．５以上１以下で、シアノアクリレートポリマーの解重合及びガス化温度を低下させる効果が大きくなっている。
【００６８】
〈シアノポリマー粉末とＤＭＡＢの混合物による指紋検出実験１〉
検体として潜在指紋が付着した白色陶器片を用い、この検体を縦横高さが２８０ｍｍ×２８０ｍｍ×３００ｍｍの直方体状のケース内に収納し、このケースの中で上述の２−エチルシアノアクリレートポリマー粉末０．２ｇ及びジメチルアミノベンズアルデヒド（ＤＭＡＢ）０．２ｇの混合物（ＤＭＡＢの配合比＝１）を２３０℃に加熱昇温し、生成したシアノアクリレート及びＤＭＡＢの混合ガス雰囲気中に１０分間検体を曝露した。
【００６９】
この検体から得られた蛍光化シアノアクリレート指紋の観察画像を図９（ａ）及び（ｂ）に示す。図９（ａ）は可視光（白色光）により照明した状態で撮影した画像、図９（ｂ）はＵＶ−Ｌａｍｐにより照明した状態（３３０ｎｍ〜３８０ｎｍのＵＶ励起観察下）で撮影した画像である。
【００７０】
図９（ａ）に示すように、可視光による照明では、薄茶色のバックグラウンド上に、白みがかった不連続なシアノアクリレート指紋が観察された。一方、図９（ｂ）に示すように、ＵＶ励起下の蛍光観察においては、青色のバックグラウンド上に、白みがかった連続的な蛍光化指紋像が観察された。このことは、指紋隆線でのシアノアクリレート重合反応と蛍光化が同時に進行していることを示している。
【００７１】
〈シアノポリマー粉末とＤＭＡＢの混合物による指紋検出実験２〉
検体として磁気面に潜在指紋を有する磁気カードを用いた以外は、上記実験１と同様にして、シアノアクリレート及びＤＭＡＢの混合ガス雰囲気中に１０分間検体を曝露した。次いで、磁気カードの磁気面上における半分の面積部分のみに、約３５０ｎｍの波長を有する近紫外線を３０分間照射し、さらに、この磁気カードの磁気面上の残りの半分の面積部分に、同じ近紫外線を３０分間照射した。
【００７２】
この検体から得られた蛍光化シアノアクリレート指紋の観察画像を図１０（ａ）、（ｂ）及び（ｃ）に示す。図１０（ａ）は、近紫外線を照射する前の磁気カードの磁気面を可視光（白色光）により照明した状態で撮影した画像である。また、図１０（ｂ）は、半分の面積部分のみに近紫外線を３０分間照射した磁気カードの磁気面を、Ｂ−ＬＥＤにより照明した状態（４２０ｎｍ〜４９０ｎｍのＢ励起観察下）で撮影した画像であり、図１０（ｃ）は、さらに残りの半分の面積部分に近紫外線を３０分間照射した磁気カードの磁気面を、同様にＢ−ＬＥＤにより照明した状態で撮影した画像である。
【００７３】
図１０（ａ）に示すように、可視光による照明では、灰色のバックグラウンド上に、不連続な白色のシアノアクリレート指紋が観察された。このシアノアクリレート指紋は、バックグラウンドからの光線の照り返しが強く、バックグラウンドと明瞭に区別して視認することができなかった。一方、図１０（ｂ）及び（ｃ）に示すように、近紫外線を照射した箇所のＢ励起下の蛍光観察においては、深緑色のバックグラウンド上に、連続的な黄色の蛍光化指紋像が観察された。この蛍光化指紋像は、バックグラウンドとの色彩のコントラスト及び像の連続性の点において、非常に鮮明なものであった。
【００７４】
〈シアノポリマー粉末とＤＭＡＢの混合物による指紋検出実験３〉
検体として鉄道の切符を用いた以外は、上記実験１と同様にして、シアノアクリレート及びＤＭＡＢの混合ガス雰囲気中に１０分間検体を曝露した。次いで、切符の磁気面に、約３５０ｎｍの波長を有する近紫外線を２０分間照射した。
【００７５】
この検体から得られた蛍光化シアノアクリレート指紋の観察画像を図１１（ａ）、（ｂ）及び（ｃ）に示す。図１１（ａ）は、切符の磁気面を可視光（白色光）により照明した状態で撮影した画像である。図１１（ｂ）は、切符の磁気面をＵＶ−Ｌａｍｐにより照明した状態（３３０ｎｍ〜３８０ｎｍのＵＶ励起観察下）で撮影した画像であり、図１１（ｃ）は、切符の磁気面をＢ−ＬＥＤにより照明した状態（４２０ｎｍ〜４９０ｎｍのＢ励起観察下）で撮影した画像である。
【００７６】
図１１（ａ）に示すように、可視光による照明では、黒色のバックグラウンド上に、白みがかった不連続なシアノアクリレート指紋が観察された。このシアノアクリレート指紋は、バックグラウンドからの光線の照り返しが強く、バックグラウンドと明瞭に区別して視認することができなかった。一方、図１１（ｂ）に示すように、ＵＶ励起下の蛍光観察においては、青色のバックグラウンド上に、白みがかった連続的かつ鮮明な蛍光化指紋像が観察された。また、図１１（ｃ）に示すように、Ｂ励起下の蛍光観察においては、黒色のバックグラウンド上に、連続的な黄緑色の蛍光化指紋像が観察された。図１１（ｃ）の蛍光化指紋像は、バックグラウンドとの色彩のコントラスト及び像の明瞭性の点で、図１１（ｂ）のものよりも更に際だって鮮明なものであった。
【００７７】
〈シアノポリマー粉末とＤＭＡＢの混合物による指紋検出実験４〉
検体として鉄道の切符を用いた以外は、上記実験１と同様にして、シアノアクリレート及びＤＭＡＢの混合ガス雰囲気中に１０分間検体を曝露した。次いで、切符の感熱面（表面に蛍光物質を含む）に、約３５０ｎｍの波長を有する近紫外線を２０分間照射した。さらに、濃度２０質量％の酢酸水溶液をスプレーで噴霧状に噴射することによって、この酢酸水溶液を切符の感熱面上に塗布した。
【００７８】
この検体から得られた蛍光化シアノアクリレート指紋の観察画像を、図１２（ａ）、（ｂ）、（ｃ）及び（ｄ）に示す。図１２（ａ）は、酢酸水溶液を塗布する前の切符の感熱面を、可視光（白色光）により照明した状態で撮影した画像である。また、図１２（ｂ）は、酢酸水溶液が塗布された切符の感熱面を、可視光（白色光）により照明した状態で撮影した画像である。一方、図１２（ｃ）は、酢酸水溶液を塗布する前の切符の感熱面を、Ｂ−ＬＥＤにより照明した状態（４２０ｎｍ〜４９０ｎｍのＢ励起観察下）で撮影した画像である。また、図１２（ｄ）は、酢酸水溶液が塗布された切符の感熱面を、同様にＢ−ＬＥＤにより照明した状態で撮影した画像である。
【００７９】
図１２（ａ）に示すように、酢酸水溶液を塗布する前の切符の感熱面の可視光による照明では、殆ど指紋が視認されなかった。これは、切符の感熱面の表面に含まれる蛍光物質からの光線によって、シアノアクリレート指紋をバックグラウンドから明瞭に区別して視認することが困難となっていることによる。それに対して、図１２（ｂ）に示すように、酢酸水溶液が塗布された切符の感熱面の可視光による照明では、灰色のバックグラウンド上に、連続的かつ鮮明な白色のシアノアクリレート指紋が視認された。この変化は、酢酸水溶液によって、切符の感熱面の表面に含まれる蛍光物質からの光線が減衰されたためである。
【００８０】
一方、図１２（ｃ）に示すように、酢酸水溶液を塗布する前の切符の感熱面のＢ励起下の蛍光観察においては、黄色のバックグラウンド上に、連続的な黄白色の蛍光化指紋像が観察された。この蛍光化指紋像は、切符感熱面の表面に含まれる蛍光物質から発せられた蛍光によって、バックグラウンドから明瞭に区別して視認することが困難であった。それに対して、図１２（ｄ）に示すように、酢酸水溶液が塗布された切符の感熱面のＢ励起下の蛍光観察においては、切符感熱面の表面に含まれる蛍光物質から発せられた蛍光が減衰されることによって、やや黒みがかった黄色のバックグラウンド上に、連続的な黄白色の蛍光化指紋像が観察された。この図１２（ｄ）の蛍光化指紋像は、図１２（ｃ）のものと比較して、また、図１２（ｂ）のものと比較しても、バックグラウンドとの色彩のコントラスト及び像の明瞭性の点において、際だって鮮明なものであった。
【産業上の利用可能性】
【００８１】
以上のように、本発明による指紋検出方法は、犯罪捜査において、犯罪者の割り出し、検挙、訴追等に必要な証拠物件となる潜在指紋の検出に有用である。
【符号の説明】
【００８２】
１  ケース
２  加熱部
３  制御部
４  本体
５  蓋体
６  平板部
７  縁部
８  フック
９  検体収納部
１０  機器収納部
１１  隔壁
【図１】
2010213837.tif 000008
【図２】
2010213837.tif 000009
【図３】
2010213837.tif 000010
【図４】
2010213837.tif 000011
【図５】
2010213837.tif 000012
【図６】
2010213837.tif 000013
【図７】
2010213837.tif 000014
【図８】
2010213837.tif 000015
【図９（ａ）】
2010213837.tif 000016
【図９（ｂ）】
2010213837.tif 000017
【図１０（ａ）】
2010213837.tif 000018
【図１０（ｂ）】
2010213837.tif 000019
【図１０（ｃ）】
2010213837.tif 000020
【図１１（ａ）】
2010213837.tif 000021
【図１１（ｂ）】
2010213837.tif 000022
【図１１（ｃ）】
2010213837.tif 000023
【図１２（ａ）】
2010213837.tif 000024
【図１２（ｂ）】
2010213837.tif 000025
【図１２（ｃ）】
2010213837.tif 000026
【図１２（ｄ）】
2010213837.tif 000027